(57)【特許請求の範囲】
【請求項１】
防水シートの表面に、部分的に樹脂をコーティングし、該樹脂部分の外表面に、その樹脂が未だ可膠性を保持している間に、防滑骨材を散着させたことを特徴とする屋根下葺材。
【請求項２】
前記防滑骨材の散着面を含め防水シートの表面に、塗料を塗布したことを特徴とする請求項１に記載の屋根下葺材。
【発明の詳細な説明】
【０００１】
【発明の属する技術分野】
本発明は、瓦、スレート系及び金属などの上葺材と野地板との間に介在せしめて屋根の防水性を保持させるための屋根下葺材、特に、充分な滑り止め性が確保出来るようにした屋根下葺材に関するものである。
【０００２】
【従来の技術】
勾配屋根での下葺材の敷設作業において、作業者が足を滑らせないような工夫を屋根下葺材に施すことは重要である。従来、屋根下葺材には、▲１▼表面全面に鉱物粉粒を散着させたアスファルトルーフィング、▲２▼エンボス加工を施した樹脂シートを表面に適用した防水シートがある。
【０００３】
【発明が解決しようとする課題】
しかしながら、前者▲１▼の場合は鉱物粉粒が全面に散着されていたため、滑り難いという目的は達成したが、製品が重くなり、施工者より扱い難いという問題が指摘されていた。即ち、昨今、施工者が高齢化してきており、軽量な屋根下葺材が強く要望されている。また、後者▲２▼の場合はエンボスシートを適用した防水シートは軽量ではあるが、作業中に雨が降って濡れると滑り易くなり却って危険であるという欠点を備えていた。
【０００４】
本発明は上記の問題を解消するためのもので、その目的とするところは、軽くて滑り難い（たとえ雨に濡れても）屋根下葺材を提供することにある。
【０００５】
【課題を解決するための手段】
上記目的を達成するため、本発明に係る屋根下葺材は、防水シートの表面に、部分的に樹脂をコーティングし、該樹脂部分の外表面に防滑骨材を散着させることによって防滑性を付与するように構成した。
【０００６】
前記防滑性付与の方法として二つの方式がある。一つは防滑骨材を混合した樹脂を防水シートに部分的にコーティングする方式、二つは部分的に樹脂をコーティングした上から防滑骨材を散着させる方式である。前者（一つ目）は粒径の粗い防滑骨材を樹脂に混合して部分的に防水シートにコーティングすることから試行の結果、防滑骨材が樹脂中に沈んで表面に出にくいために滑り防止効果が充分に発揮できなかったり、版に目詰まりを起こさせたり、混入した防滑骨材のために塗布装置に摩耗が生じるなど、種々の障害が発生した。
【０００７】
一方、後者（二つ目）は樹脂を部分的にコーティングしてから防滑骨材を散着させるため、骨材自体が樹脂塊の表面より飛び出るように固定され、施工者の靴底への引っ掛かりが良くなって滑り難いものになったし、防滑骨材を散着させる面積が全面積の２５％以下と少ないため非常に軽くなることが判った。また、樹脂中に粗い骨材が混入されていないため、版の目詰まりや塗布装置の摩耗が生じなかった。このようなことを総合的に勘案して、本発明では後者の「散着」方式を採用した。
【０００８】
また、請求項２に記載の発明に係る屋根下葺材は、前記防滑骨材の散着面を含め防水シートの表面に、塗料を塗布したことを特徴とし、化粧性を向上できるように構成した。
【０００９】
【発明の実施の態様】
次に、本発明の実施の態様を添付図面に基づいて説明する。図１は本願下葺材の略示的平面図、図２は樹脂塊とその表面に防滑骨材が散着している状態を示す拡大断面図、図３は本願下葺材の部分断面図で、（ａ）は防水シートの第１例、（ｂ）は防水シートの第２例を示している。
【００１０】
図において、１は防水シート、２は防水シート１の表面に部分的に樹脂をコーティングした樹脂塊である。該樹脂塊２は、図２では山形状になっているが、半円状であっても扁平状であってもよい。また、平面形状は、図１では円形になっているが、線状でも非円形でもよい。
【００１１】
前記樹脂塊２の樹脂としては、特に限定しないが、アクリル、ＥＶＡ（エチレン−酢酸ビニル共重合体）、ＳＢＲ（スチレンブタジエンゴム＝合成ゴム）、ＰＥ（ポリエチレン）、ＰＰ（ポリプロピレン）、ウレタン、エポシキ等の汎用のポリマー又はそれらの共重合体や混合物が使用できる。
【００１２】
前記樹脂塊２の樹脂の中には、流動性の調整やコストダウンを目的として炭カル、タルク、クレー、シリカ等のフィラーを入れる場合もある。この場合、塗布装置の摩耗を考慮してフィラーの混合率は低く、また、粒度は細かい方が好ましい。
【００１３】
前記防水シート１は、特に限定しないが、図３（ａ）、（ｂ）にはアスファルト系のものが示されている。例えば、図３（ａ）では、不織布等の繊維質シート（例：８０ｇ／ｍ２  ）１ａと、改質アスファルト層（例：厚さ０．５ｍｍ）１ｂと、アスファルト含浸クラフト紙（例、５０ｇ／ｍ２  ）１ｃとを、この順で上から積層してなる。ここに示した防水シート１はいわゆる高級屋根下葺材として市販されている。
【００１４】
図３（ｂ）は、不織布等の繊維質シート（例：５０ｇ／ｍ２  ）１ａ′と、アスファルト層（例：０．２ｍｍ厚）１ｂ′と、アスファルトを含浸したルーフィング原紙（例：１９０ｇ／ｍ２  ）１ｃ′と、アスファルト層（例：０．２ｍｍ厚）１ｂ″と、付着防止のための鉱物粉粒層１ｄとを、この順で上から積層してなるものである。
【００１５】
また、図示していないが、防水シート１としては、ポリオレフィンシートやＰＶＣシートなどの樹脂シート、ＮＢＲや非加硫ブチルなどのゴム系シートを用いることもある。
【００１６】
前記防水シート１の表面（繊維質シート）に形成した樹脂塊２の外表面には、図２の如く、防滑骨材３が散着されている。この散着は樹脂塊２のコーティング後、該樹脂塊２が未だ可膠性を保持している間（固まる前）に行われるため、図２及び図３の如く、骨材自体が樹脂塊２の表面より飛び出るように固定される。従って、施工者の靴底への引っ掛かりが良くなっている。
【００１７】
前記防滑骨材３としては珪砂、炭カル、セラミック粉、鉱滓等が選択使用できる。粒径としては、例えば、珪砂にあっては７〜８号（５０〜２００μｍ）を使用することが望ましい。
【００１８】
前記防水シート１の表面には、図３（ａ）、（ｂ）の如く、前記防滑骨材３を散着した樹脂塊２の表面を含め耐水性の塗料４を塗布するとよい。即ち、該塗料４の塗布は、見た目を綺麗にし、商品価値を高める効果がある。この塗料として特に白色塗料を用いると、意匠性の向上及び墨打ち性（切断線などの見当線を引くことなど）を付与できる上に、夏季施工時のシート表面の温度上昇を抑制することができる点でより好ましい。
【００１９】
【実施例】
今、不織布（８０ｇ／ｍ２  ）と、アスファルトを含浸したクラフト紙（５０ｇ／ｍ２  ）との間に、改質アスファルト層（厚さ０．５ｍｍ）をサンドイッチ状に挟んで積層してなる防水シート１の表面（不織布面）に部分的に樹脂を山形状にコーティングして樹脂塊２を形成し、該樹脂塊２が未だ可膠性を保持する間に、その外表面に珪砂７号を防滑骨材３として散着させた。このときの樹脂塊２の直径Ｄ＝３ｍｍ、樹脂塊２の高さＨ＝０．２ｍｍ、樹脂塊２の中心間の距離Ｐ＝９ｍｍと決定して本願屋根下葺材を作成し、これを６寸勾配と７寸勾配の２種類の屋根に敷設し、乾燥状態での防滑性と、水で濡らしたときの防滑性とを試行した処、両者共に高い防滑性能が得られることが認められた。
【００２０】
【発明の効果】
以上の如く、本発明に係る屋根下葺材は、防水シートの表面に、部分的に樹脂をコーティングし、該樹脂部分の外表面に、その樹脂が未だ可膠性を保持している間に、防滑骨材を散着させたことを特徴としているから、部分的にコーティングした樹脂塊の表面に防滑骨材が固定されているため、全体的に軽量であるとともに、充分な滑り止め性が確保出来るという優れた効果を奏する。
【００２１】
また、請求項２に記載の発明に係る屋根下葺材は、前記防滑骨材の散着面を含め防水シートの表面に、塗料を塗布したことを特徴としているから、見た目を綺麗にし、かつ施工時に墨打ちができるなど、施工性の向上が図れるなどの優れた効果を奏する。
【図面の簡単な説明】
【図１】本願下葺材の略示的平面図である。
【図２】樹脂塊とその表面に防滑骨材が散着している状態を示す拡大断面図である。
【図３】本願下葺材の部分断面図で、（ａ）は防水シートの第１例、（ｂ）は防水シートの第２例を示している。
【符号の説明】
１  防水シート
２  樹脂塊
３  防滑骨材
４  塗料
Ｄ  樹脂塊の直径
Ｈ  樹脂塊の高さ
Ｐ  樹脂塊の中心間の距離
【図１】
0004746791.tif 000002
【図２】
0004746791.tif 000003
【図３】
0004746791.tif 000004